СПОСОБ УСТРАНЕНИЯ ПРОТЕЧЕК ВОДЫ В ПОДЗЕМНЫХ СООРУЖЕНИЯХ
METHOD FOR ELIMINATION OF WATER LEAKS IN UNDERGROUND BUILDINGS

Изобретение относится к области строительства и может быть использовано при устранении протечек воды в поземных частях зданий и сооружений, тоннелей, коллекторов, водоводов, фундаментов, конструкций метрополитена и т.п.
Известно применение для гидроизоляции железобетонных резервуаров в подземных сооружениях строительного раствора, который включает, мас.%: цемент 25-45, жидкое стекло 1-3, органическое вяжущее - карбоксилметилцеллюлозу и водную дисперсию алюмокалиевых квасцов (на сухое вещество) 0.01-0.03, экскременты травяных животных или торф, обработанные 10-20% водным раствором едкого натра, 1-3, заполнитель 5-25 и воду - остальное (SU 1712336 А1. 15.02.1992, МПК С04В 28/00).
Известен также способ повышения герметизации мест течи воды в подземных сооружениях за счет использования полимера, обладающего способностью к набуханию в результате полимеризации. Целесообразно применять полимеры, получаемые полимеризацией состава, содержащего полиалкиленгликоль-диметакрилат с молекулярной массой, равной 2500-5000 г/моль, и, по меньшей мере, (мет)акрилатный мономер, в особенности, (мет)акрилатную кислоту и амино(мет)акрилаты.
Поскольку состав быстро затвердевает даже при низкой температуре, целесообразно использовать смесительную камеру малого объема, в которую полимерный состав и раствор инициатора вводят таким образом, чтобы они смешивались, и непосредственно после этого попадали к месту применения (RU 2496795 С2, 09.05.2008, МПК C08F 222/10; С09К 3/10; С09К 3/12).
Прототипом предложенного решения является способ устранения протечек воды в подземных сооружениях, зданиях, тоннелях, коллекторах, водоводах, фундаментах, конструкциях метрополитена и т.п., в том числе в аварийных ситуациях.
3
Способ заключается в бурении шпуров и инъектировании в них упрочняющих гидроизоляционных составов путем раздельной подачи в смесительный штуцер под давлением 0,2-1,0 МПа цементно-водной суспензии с В/Ц=1-1,5 и жидкого стекла с плотностью 1,3-1,6 г/см при следующем соотношении указанных смесей соответственно, мас.%: 75-90 и 10-25 (RU 2473745 C1. 09.09.2011, МПК Е02Д 31/02).
Недостатком данного способа является отсутствие возможности получения особо быстротвердеющего инъектируемого гидроизоляционного состава в случае, например, аварийных протечек в подземных сооружениях.
Технической задачей данного изобретения является способ устранения протечек за счет использования быстротвердеющего недорогого инъекционного состава из минеральных компонентов, обеспечивающий надежную и долговечную гидроизоляцию подземных сооружений.
3
Решение поставленной задачи достигается тем, что в способе устранения протечек воды в подземных сооружениях, включающем бурение шпуров и раздельное инъектирование в них через штуцер под давлением 0,2-1,0 МПа упрочняющих гидроизоляционных растворов цементно-водной суспензии и жидкого стекла, в качестве упрочняющих гидроизоляционных растворов инъектируют цементно-водную суспензию с В/Ц=1,6-2,5, содержащей 5-10% от массы цемента аморфного кремнезема и 25-30% водный раствор жидкого стекла плотностью 1,15-1,2 г/см при следующем соотношении указанных растворов соответственно, мас.%: 50-70 и 30-50.
2
2
2
2
3
Ускорение твердения инъектируемого раствора обеспечивается за счет повышения силикатного модуля гидроизоляционного состава (SiO/NaO) до 4,6 путем введения в цементно-водную суспензию аморфного микрокремнезема (АМК), отвечающего требованиям ТУ 5743-048-02495332-96 "Микрокремнезем конденсированный" марок МК-85 и МК-65. Микрокремнезем представляет собой высокореакционные пуццолановые частицы SiO в аморфном состоянии, имеющие среднюю удельную поверхность 20000 м/г, средний размер гранул составляет 0,1 мкм (100 нм), плотность - 2,2 г/см.
Способ осуществляют следующим образом. В емкости объемом 200-250 л при постоянном перемешивании со скоростью 200-250 об/мин (с целью предотвращения седиментации) готовят цементно-водную суспензию (ЦВС) с активным микрокремнеземом при В/Ц=1,6-2,5.
3
3
Во вторую емкость объемом 200-250 л наливают жидкое стекло с плотностью 1,3-1,6 г/см и разбавляют водой до получения 25-30% водного раствора жидкого стекла (РЖС) с плотностью 1,15-1,2 г/см.
Обе емкости снабжены насосами с регулируемыми скоростями подачи цементно-водной суспензии и жидкого стекла по раздельным шлангам, соединяемым штуцером. Смешивание компонентов происходит в штуцере, вводимом в гидроизолируемую зону.
Вся вода, находящаяся в гидроизолируемой дефектной зоне, превращается в гелеобразное состояние при соприкосновении с гидроизолирующим раствором и приобретает водоотталкивающие свойства, дополнительно обеспечивая полную водонепроницаемость.
Проведены исследования свойств гидроизоляционного слоя, образующегося в зоне течи. Соотношения компонентов составов и показатели свойств приведены в таблице 1.